【手続補正書】
【提出日】平成31年1月23日(2019.1.23)
【手続補正１】
【補正対象書類名】特許請求の範囲
【補正対象項目名】全文
【補正方法】変更
【補正の内容】
【特許請求の範囲】
【請求項１】
（ｉ）非繊維状超高分子量ポリエチレン単層と、（ｉｉ）熱可塑性接着剤と、の複数の交互の層を含む一体化された耐衝撃貫通積層体であって、前記接着剤が５ｇｓｍ以下の目付と、少なくとも１５００Ｐａ−ｓのゼロせん断速度粘度を有しており、前記ゼロせん断速度粘度は０．１ｒａｄ／ｓ〜１００ｒａｄ／ｓの周波数掃引で振動ディスクレオメーターから決定され、１２５℃でＡＳＴＭ  Ｄ  ４４４０の通りに行われ、Ｃａｒｒｅａ−Ｙａｓｕｄａの４パラメーターモデルにフィッティングすることで計算され、
（ａ）少なくとも９０％の前記単層が、１つの単層の配向が隣接する単層の配向に対して相殺するように配置されており、
（ｂ）試験方法Ａによって測定される前記積層体の厚さ方向の弾性率が少なくとも３ＧＰａである、
積層体。
【請求項２】
（ｉ）複数のクロスプライされた非繊維状超高分子量ポリエチレンシートであって、前記ポリエチレンシートは前記シート中の１つの単層の配向が前記シート中の他方の単層の配向に対して相殺されるように配置された、接着剤によって分離されているポリエチレンの配向フィルムの２つの単層を含み、前記接着剤は５ｇｓｍ以下の目付と、少なくとも１５００Ｐａ−ｓのゼロせん断速度粘度を有しており、前記ゼロせん断速度粘度は０．１ｒａｄ／ｓ〜１００ｒａｄ／ｓの周波数掃引で振動ディスクレオメーターから決定され、１２５℃でＡＳＴＭ  Ｄ４４４０の通りに行われ、Ｃａｒｒｅａ−Ｙａｓｕｄａの４パラメーターモデルにフィッティングすることで計算される、ポリエチレンシートを準備する工程、
（ｉｉ）少なくとも９０％の前記シートが、１枚のシートの単層の配向が隣接するシートの最も近い単層の配向に対して相殺するように位置する配置で、工程（ｉ）の複数のＵＨＭＷＰＥシートを含むスタックを組み立てる工程であって、前記スタック中のポリエチレンシートと接着剤の合計重量が０．６〜６００ｋｇ／ｍ2である工程、
（ｉｉｉ）工程（ｉｉ）の前記スタックに５〜６０分間、１０〜４００ｂａｒの圧力及び７０〜１５０℃の温度をかける工程、並びに
（ｉｖ）５０℃以下の温度まで積層体を冷却する工程、
を含む耐衝撃貫通積層体の製造方法。
【請求項３】
（ｉ）複数のクロスプライされた非繊維状超高分子量ポリエチレンシートであって、前記ポリエチレンシートは前記シート中の１つの単層の配向が前記シート中の他方の単層の配向に対して相殺されるように配置された、接着剤によって分離されているポリエチレンの配向フィルムの２つの単層を含み、前記接着剤は５ｇｓｍ以下の目付と、少なくとも１５００Ｐａ−ｓのゼロせん断速度粘度を有しており、前記ゼロせん断速度粘度は０．１ｒａｄ／ｓ〜１００ｒａｄ／ｓの周波数掃引で振動ディスクレオメーターから決定され、１２５℃でＡＳＴＭ  Ｄ４４４０の通りに行われ、Ｃａｒｒｅａ−Ｙａｓｕｄａの４パラメーターモデルにフィッティングすることで計算される、ポリエチレンシートを準備する工程、
（ｉｉ）少なくとも９０％の前記シートが、１枚のシートの単層の配向が隣接するシートの最も近い単層の配向に対して相殺するように位置する配置で、工程（ｉ）の複数のＵＨＭＷＰＥシートを含むスタックを組み立てる工程であって、前記スタック中のポリエチレンシートと接着剤の合計重量が６６０＋／−５０ｇｓｍである工程、
（ｉｉｉ）工程（ｉｉ）の前記スタックに２５５ｂａｒの圧力及び１３２℃の温度をかける工程、並びに
（ｉｖ）２分後及び／又は５分後の圧力損失を測定する工程、
を含む、クロスプライされた非繊維状超高分子量ポリエチレンシートの一体化されたスタックが、２５５Ｂａｒの圧力及び１３２℃の温度で圧縮された際に、最初の２分以内に３５ｂａｒより大きい圧力損失及び最初の５分以内に７０ｂａｒより大きい圧力損失を生じるか否かを評価するための試験方法。
【手続補正２】
【補正対象書類名】明細書
【補正対象項目名】００５７
【補正方法】変更
【補正の内容】
【００５７】
表３及び表４から複数の観察所見を得ることができる。これまで未確認だったＥ3の特性は、付与された接着剤の重量当たりの積層体の保護能力を正しくランク付けし、使用された具体的な接着剤よりも大きな影響を有する。Ｅ3が増加すると重量当たりの耐衝撃貫通性がより高くなり、これによって製造業者はＥ3値が維持される限りにおいて、より低重量で同等の防護物品、又はより高重量でより防護性の高い物品を提供することが可能になる。比較例で示されているように、米国特許第７，９７６，９３２号明細書の先行技術によって製造される材料のＥ3を増加させることも可能である。しかしながら、この方法によって製造される物品の多くは製造時にずれが生じ、望ましくない収量の低下を生じさせる。この問題は、基質の目付を減らすことによって、及び／又は製造温度近傍での接着剤のゼロせん断速度粘度を増加させることによって、取り除くことができる。低い接着剤目付、高い接着剤複素粘度、及び高いＥ3への製造の組み合わせは、重量当たり最も高い防護を与え、この発射体で試験した場合に吸収される比運動エネルギーを約２倍にするようである。
次に、本発明の態様を示す。
１.  （ｉ）非繊維状超高分子量ポリエチレン単層と、（ｉｉ）熱可塑性接着剤と、の複数の交互の層を含む一体化された耐衝撃貫通積層体であって、前記接着剤が５ｇｓｍ以下の目付と、少なくとも１５００Ｐａ−ｓのゼロせん断速度粘度を有しており、前記ゼロせん断速度粘度は０．１ｒａｄ／ｓ〜１００ｒａｄ／ｓの周波数掃引で振動ディスクレオメーターから決定され、１２５℃でＡＳＴＭ  Ｄ  ４４４０の通りに行われ、Ｃａｒｒｅａ−Ｙａｓｕｄａの４パラメーターモデルにフィッティングすることで計算され、
（ａ）少なくとも９０％の前記単層が、１つの単層の配向が隣接する単層の配向に対して相殺するように配置されており、
（ｂ）試験方法Ａによって測定される前記積層体の厚さ方向の弾性率が少なくとも３ＧＰａである、
積層体。
２.  前記積層体の前記厚さ方向の前記弾性率が少なくとも３．２ＧＰａ、又は少なくとも３．５ＧＰＡ、又は少なくとも４ＧＰａである、上記１に記載の積層体。
３.  前記接着剤が少なくとも１０，０００Ｐａ−ｓ、又は少なくとも１００，０００Ｐａ−ｓ、又は少なくとも１，０００，０００Ｐａ−ｓのゼロせん断速度粘度を有する、上記１に記載の積層体。
４.  前記接着剤が揺変剤を更に含有する、上記１に記載の積層体。
５.  隣接する単層が互いに本質的に直交する配向を有する、上記１に記載の積層体。
６.  前記揺変剤が有機樹状粒子又は無機粒子である、上記４に記載の積層体。
７.  （ｉ）複数のクロスプライされた非繊維状超高分子量ポリエチレンシートであって、前記ポリエチレンシートは前記シート中の１つの単層の配向が前記シート中の他方の単層の配向に対して相殺されるように配置された、接着剤によって分離されているポリエチレンの配向フィルムの２つの単層を含み、前記接着剤は５ｇｓｍ以下の目付と、少なくとも１５００Ｐａ−ｓのゼロせん断速度粘度を有しており、前記ゼロせん断速度粘度は０．１ｒａｄ／ｓ〜１００ｒａｄ／ｓの周波数掃引で振動ディスクレオメーターから決定され、１２５℃でＡＳＴＭ  Ｄ４４４０の通りに行われ、Ｃａｒｒｅａ−Ｙａｓｕｄａの４パラメーターモデルにフィッティングすることで計算される、ポリエチレンシートを準備する工程、
（ｉｉ）少なくとも９０％の前記シートが、１枚のシートの単層の配向が隣接するシートの最も近い単層の配向に対して相殺するように位置する配置で、工程（ｉ）の複数のＵＨＭＷＰＥシートを含むスタックを組み立てる工程であって、前記スタック中のポリエチレンシートと接着剤の合計重量が０．６〜６００ｋｇ／ｍ2である工程、
（ｉｉｉ）工程（ｉｉ）の前記スタックに５〜６０分間、１０〜４００ｂａｒの圧力及び７０〜１５０℃の温度をかける工程、並びに
（ｉｖ）５０℃以下の温度まで積層体を冷却する工程、
を含む耐衝撃貫通積層体の製造方法。
８.  前記接着剤が少なくとも１０，０００Ｐａ−ｓ、又は少なくとも１００，０００Ｐａ−ｓ、又は少なくとも１，０００，０００Ｐａ−ｓのゼロせん断速度粘度を有する、上記７に記載の方法。
９.  前記接着剤が揺変剤を更に含有する、上記７に記載の方法。
１０.  前記揺変剤が有機樹状粒子又は無機粒子である、上記９に記載の方法。
１１.  （ｉ）複数のクロスプライされた非繊維状超高分子量ポリエチレンシートであって、前記ポリエチレンシートは前記シート中の１つの単層の配向が前記シート中の他方の単層の配向に対して相殺されるように配置された、接着剤によって分離されているポリエチレンの配向フィルムの２つの単層を含み、前記接着剤は５ｇｓｍ以下の目付と、少なくとも１５００Ｐａ−ｓのゼロせん断速度粘度を有しており、前記ゼロせん断速度粘度は０．１ｒａｄ／ｓ〜１００ｒａｄ／ｓの周波数掃引で振動ディスクレオメーターから決定され、１２５℃でＡＳＴＭ  Ｄ４４４０の通りに行われ、Ｃａｒｒｅａ−Ｙａｓｕｄａの４パラメーターモデルにフィッティングすることで計算される、ポリエチレンシートを準備する工程、
（ｉｉ）少なくとも９０％の前記シートが、１枚のシートの単層の配向が隣接するシートの最も近い単層の配向に対して相殺するように位置する配置で、工程（ｉ）の複数のＵＨＭＷＰＥシートを含むスタックを組み立てる工程であって、前記スタック中のポリエチレンシートと接着剤の合計重量が６６０＋／−５０ｇｓｍである工程、
（ｉｉｉ）工程（ｉｉ）の前記スタックに２５５ｂａｒの圧力及び１３２℃の温度をかける工程、並びに
（ｉｖ）２分後及び／又は５分後の圧力損失を測定する工程、
を含む、クロスプライされた非繊維状超高分子量ポリエチレンシートの一体化されたスタックが、２５５Ｂａｒの圧力及び１３２℃の温度で圧縮された際に、最初の２分以内に３５ｂａｒより大きい圧力損失及び最初の５分以内に７０ｂａｒより大きい圧力損失を生じるか否かを評価するための試験方法。